(57)【要約】  一分子中に少なくとも一つのオキセタニル基を有するラジカル重合性単量体、フォトクロミック化合物、および上記重合性単量体以外のラジカル重合性単量体を含有してなるフォトクロミック硬化性組成物、および上記フォトクロミック硬化性組成物を重合して得られるフォトクロミック硬化体を提供する。【特許請求の範囲】
【請求項１】
（Ａ）一分子中に少なくとも一つのオキセタニル基を有するラジカル重合性単量体、
（Ｂ）フォトクロミック化合物、および
（Ｃ）上記（Ａ）成分以外のラジカル重合性単量体
を含有してなることを特徴とするフォトクロミック硬化性組成物。
【請求項２】
上記（Ｃ）成分が、
（Ｃ１）一分子中に２つの（メタ）アクリレート基を有する２官能（メタ）アクリレートモノマー、および
（Ｃ２）一分子中に３つ以上の（メタ）アクリレート基を有する多官能（メタ）アクリレートモノマー
を含む請求項１に記載のフォトクロミック硬化性組成物。
【請求項３】
上記（Ｃ１）成分が、下記式（１）で示される（Ｃ１−１）成分を含み、および
上記（Ｃ２）成分が、下記式（２）で示される（Ｃ２−１）成分を含む請求項２に記載のフォトクロミック硬化性組成物。
（Ｃ１−１）成分：下記式（１）で示されるポリアルキレングリコールジ（メタ）アクリレートモノマー；
【化１】
2019182085.tif 000031
（式中、
Ｒ１及びＲ２は、それぞれ、水素原子またはメチル基であり、
ａ及びｂは、それぞれ、０以上の整数であり、かつ、ａ＋ｂは２以上の整数である。）。
（Ｃ２−１）成分：下記式（２）で示される多官能（メタ）アクリレートモノマー；
【化２】
2019182085.tif 000032
（式中、
Ｒ３は、水素原子、またはメチル基であり、
Ｒ４は、水素原子、または炭素数１〜２のアルキル基であり、
Ｒ５は、炭素原子、炭素数１〜１０の３〜６価の炭化水素基、または鎖中に酸素原子を含む炭素数１〜１０の３〜６価の有機基であり、
ｃは、平均値で０〜３の数であり、
ｄは、３〜６の整数である。）。
【請求項４】
請求項１に記載のフォトクロミック硬化性組成物を硬化させて得られる硬化体。
【請求項５】
請求項４に記載の硬化体が光学基材上に積層されたフォトクロミック積層体。
【発明の詳細な説明】
【技術分野】
【０００１】
本発明は、新規なフォトクロミック硬化性組成物に関する。さらには、フォトクロミック作用の優れた新規なフォトクロミック硬化体に関する。
【背景技術】
【０００２】
フォトクロミズムとは、ある化合物に太陽光あるいは水銀灯の光のような紫外線を含む光を照射すると速やかに色が変わり、光の照射をやめて暗所におくと元の色に戻る可逆作用のことであり、様々な用途に応用されている。このような性質を持つフォトクロミック化合物として、フルギミド化合物、スピロオキサジン化合物、クロメン化合物等が見出されている。これら化合物は、プラスチックと複合化させることにより、フォトクロミック特性を有する光学物品とすることができるため、複合化の検討が数多くなされている。【０００３】
例えば、眼鏡レンズの分野においてもフォトクロミズムが応用されている。フォトクロミック化合物を使用したフォトクロミック眼鏡レンズは、太陽光のような紫外線を含む光が照射される屋外ではレンズが速やかに着色してサングラスとして機能し、そのような光の照射がない屋内においては退色して透明な通常の眼鏡として機能するものであり、近年その需要は増大している。【０００４】
フォトクロミック眼鏡レンズに関しては、軽量性や安全性の観点から特にプラスチック製のものが好まれており、このようなプラスチックレンズへのフォトクロミック性の付与は一般に上記フォトクロミック化合物と複合化することにより行なわれており、具体的には、次のような手段が知られている。
（ａ）重合性モノマーにフォトクロミック化合物を溶解させ、それを重合させることにより、直接、レンズ等の光学材料を成形する方法。この方法は、練り込み法と呼ばれている。
（ｂ）レンズ等のプラスチック成形品の表面に、フォトクロミック化合物が分散された樹脂層を、コーティング或いは注型重合により設ける方法。この方法は、積層法と呼ばれている。【０００５】
これら練り込み法の技術（特許文献１、特許文献２及び特許文献３参照）、積層法の技術（特許文献４及び特許文献３参照）は、種々提案されている。
【先行技術文献】
【特許文献】
【０００６】
【特許文献１】国際公開第２０１２／１７６４３９号
【特許文献２】国際公開第２００９／０７５３８８号
【特許文献３】国際公開第２００３／０１１９６７号
【特許文献４】国際公開第２０１１／１２５９５６号
【発明の概要】
【発明が解決しようとする課題】
【０００７】
フォトクロミック性が付与された光学物品などの光学材料については、次のような特性が求められている。
（I）紫外線を照射する前の可視光領域での着色度（初期着色）が低いこと。
（II）紫外線を照射した時の着色度（発色濃度）が高いこと。
（III）紫外線の照射を止めてから元の状態に戻るまでの速度（退色速度）が速いこと。
（IV）発色〜退色の可逆作用の繰り返し耐久性がよいこと。
（V）保存安定性が高いこと。
（VI）光学物品として成形しやすく、ハードコート膜の形成などの後加工が容易であること。
（VII）機械的強度が低下することなく、フォトクロミック性が付与されること。【０００８】
練り込み法又は積層法で使用される、フォトクロミック化合物及びラジカル重合性単量体を含むフォトクロミック硬化性組成物は、前記（I）〜（VII）の特性を高度に発揮するために、様々な改良がなされている。例えば、フォトクロミック硬化性組成物中に、シラノール基または加水分解によりシラノール基を生成する基を有するラジカル重合性単量体および／またはイソシアネート基を有するラジカル重合性単量体を含めることにより、フォトクロミック特性とハードコート層の密着性を向上させる方法が知られている（特許文献３）。また、フォトクロミックコート層を形成するフォトクロミック硬化性組成物中のアクリレートモノマーとメタクリレートモノマーとの比率を限定し、フォトクロミック特性とハードコート層の密着性を向上させる方法も検討されている（特許文献４）。これらの方法によれば、優れた性能を有するフォトクロミック硬化体を製造することができる。【０００９】
しかしながら、近年、フォトクロミック硬化体に対する要求は、より一層高まってきており、優れたフォトクロミック特性を示すことはもちろん、今まで以上に、より優れたハードコート密着性を発現させることが求められている。【００１０】
また、特許文献３には、エポキシ基を有するラジカル重合性単量体を配合することにより、フォトクロミック硬化体中のフォトクロミック化合物の耐久性を向上させることができ、フォトクロミック硬化体の性能を高められることが記載されている。また、特許文献４では、エポキシ基を有するラジカル重合性単量体を配合することにより、ハードコート密着性を高められることが知られている。具体的には、特許文献３、４では、エポキシ基を有するラジカル重合性単量体として、グリシジルメタクリレート（以下、単に「ＧＭＡ」とする場合もある）が使用されている。
しかしながら、特許文献２に記載されている通り、エポキシ基を有するラジカル重合性単量体を、多量に使用したり、特定のクロメン化合物と組み合わせると、得られるフォトクロミック硬化体の経時的な色調の変化が見られることが知られている。また、エポキシ基を有するラジカル重合性単量体の中でも、ＧＭＡは、変異原性・発がん性物質の可能性があり、その使用を避けることが求められている。
そのため、フォトクロミック硬化体としては、エポキシ基を有するラジカル重合性単量体（特に、「ＧＭＡ」）を使用することなく、それを使用した場合の硬化性組成物から得られた硬化体の物性と少なくとも同等の物性を発揮するものが望まれている。【００１１】
本発明者らは、上記課題を解決すべく、鋭意検討を行った。先ず、フォトクロミック硬化性組成物に含まれる、各重合性単量体の役割について再度、見直したところ、該フォトクロミック硬化性組成物において、エポキシ基を有するラジカル重合性単量体は、不純物である酸成分をクエンチし、フォトクロミック特性を高度に維持する作用を有することが判った。そこで、本発明者等は、上記課題が解決できる、エポキシ基を有するラジカル重合性単量体に代る、他の重合性単量体についてさらなる検討を行った結果、分子内に少なくとも一つのオキセタニル基を有するラジカル重合性単量体を用いることにより、上記課題を解決した硬化体を与えるフォトクロミック硬化性組成物が得られることを見出した。さらには、エポキシ基を有するラジカル重合性単量体を使用した場合と比較して、得られるフォトクロミック硬化体の経時的な色調の変化を抑制できることを見出し、本発明を完成するに至った。
【課題を解決するための手段】
【００１２】
それ故、本発明の目的は、色調変化が少なく、発色濃度が高く、退色速度が速いといった優れたフォトクロミック特性を示すことはもちろん、フォトクロミック硬化体上に塗膜するハードコート層が十分な密着性を有する、エポキシ基を有するラジカル重合性化合物に代るラジカル重合性化合物を含むフォトクロミック硬化性組成物を提供することを目的とする。
本発明の他の目的および利点は以下の説明から明らかになろう。【００１３】
すなわち、本発明は、
（Ａ）一分子中に少なくとも一つのオキセタニル基を有するラジカル重合性単量体（以下、単に（Ａ）成分とする場合もある）、
（Ｂ）フォトクロミック化合物（以下、単に（Ｂ）成分とする場合もある）、および
（Ｃ）上記（Ａ）成分以外のラジカル重合性単量体（以下、単に（Ｃ）成分とする場合もある）
を含有してなることを特徴とするフォトクロミック硬化性組成物である。
【発明の効果】
【００１４】
本発明のフォトクロミック硬化性組成物を重合して得られる硬化体、及び該硬化体を有するフォトクロミック積層体は、フォトクロミック特性に優れるばかりでなく、フォトクロミック硬化体上に塗膜するハードコート層との密着性に優れている。
【発明を実施するための形態】
【００１５】
本発明のフォトクロミック硬化性組成物の各成分について説明する。
【００１６】
（Ａ）成分
本発明においては、（Ａ）成分である少なくとも一つのオキセタニル基を有するラジカル重合性単量体成分を含むことを特徴とする。この（Ａ）成分を配合することにより、フォトクロミック特性に優れ、ハードコートとの密着性が良好なフォトクロミック硬化体及びフォトクロミック積層体を形成できる。以下、具体的に（Ａ）成分について説明する。
【００１７】
（Ａ）成分は、一分子中に少なくとも一つのオキセタニル基を有するラジカル重合性単量体である。ラジカル重合性基としては、例えばビニル基、アリル基、アクリレート基およびメタクリレート基等を挙げることができる。良好なフォトクロミック特性を得るためには、アクリレート基またはメタクリレート基が好ましい。本発明において好適に使用できる化合物は下記式（３）で示すことができる。
【００１８】
【化１】
2019182085.tif 000002
【００１９】
式中、
Ｒ６は、水素原子またはメチル基であり、
Ｒ７およびＲ８は、それぞれ独立に、直鎖状または分岐鎖状の炭素数１〜４のアルキレン基であり、
Ｒ９は直鎖状または分岐鎖状の炭素数１〜４のアルキル基であり、そして
ｅおよびｆは、それぞれ、平均値で０〜２０の数である。
【００２０】
本発明において好適に使用できる（Ａ）成分の化合物としては例えば、（３−エチル−３−オキセタニル）メチルメタクリレート、２−（３−エチル−３−オキセタニル）エチルメタクリレート、３−（３−エチル−３−オキセタニル）プロピルメタクリレート、４−（３−エチル−３−オキセタニル）ブチルメタクリレート、２−［（３−エチル−３−オキセタニル）メトキシ］エチルメタクリレート、２−［２−［（３−エチル−３−オキセタニル）メトキシ］エトキシ］エチルメタクリレート、２−［（３−エチル−３−オキセタニル）メトキシ］−２−オキシエチルメタクリレート、（３−メチル−３−オキセタニル）メチルメタクリレート、２−（３−メチル−３−オキセタニル）エチルメタクリレート、３−（３−メチル−３−オキセタニル）プロピルメタクリレート、４−（３−メチル−３−オキセタニル）ブチルメタクリレート、２−［（３−メチル−３−オキセタニル）メトキシ］エチルメタクリレート、２−［２−［（３−メチル−３−オキセタニル）メトキシ］エトキシ］エチルメタクリレート、（３−エチル−３−オキセタニル）メチルアクリレート、２−（３−エチル−３−オキセタニル）エチルアクリレート、３−（３−エチル−３−オキセタニル）プロピルアクリレート、４−（３−エチル−３−オキセタニル）ブチルアクリレート、２−［（３−エチル−３−オキセタニル）メトキシ］エチルアクリレート、２−［２−［（３−エチル−３−オキセタニル）メトキシ］エトキシ］エチルアクリレート、２−［（３−エチル−３−オキセタニル）メトキシ］−２−オキシエチルアクリレート等があげられる。このうち、（３−エチル−３−オキセタニル）メチルメタクリレート、２−（３−エチル−３−オキセタニル）エチルメタクリレート、２−［（３−エチル−３−オキセタニル）メトキシ］エチルメタクリレート、（３−メチル−３−オキセタニル）メチルメタクリレート、（３−エチル−３−オキセタニル）メチルアクリレートが好ましく、（３−エチル−３−オキセタニル）メチルメタクリレートが特に好ましい。これらの（Ａ）成分は単独であるいは２種以上併用することができる。
【００２１】
（Ｂ）成分
次に（Ｂ）成分であるフォトクロミック化合物について説明する。
【００２２】
フォトクロミック性を示すフォトクロミック化合物（（Ｂ）成分）としては、それ自体公知のものを使用することができ、これらは、１種単独で使用することもできるし、２種以上を併用することもできる。
【００２３】
このようなフォトクロミック化合物として代表的なものは、フルギド化合物、クロメン化合物及びスピロオキサジン化合物であり、例えば、特開平２−２８１５４号公報、特開昭６２−２８８８３０号公報、ＷＯ９４／２２８５０号パンフレット、ＷＯ９６／１４５９６号パンフレット等、多くの文献に開示されている。
【００２４】
本発明においては、公知のフォトクロミック化合物の中でも、発色濃度、初期着色性、耐久性、退色速度などのフォトクロミック性の観点から、インデノ〔２,１−ｆ〕ナフト〔１,２−ｂ〕ピラン骨格を有するクロメン化合物を用いることがより好ましい。特に分子量が５４０以上のクロメン化合物が、発色濃度及び退色速度に特に優れるため好適に使用される。
【００２５】
以下に示すクロメン化合物は、本発明において特に好適に使用されるクロメン化合物の例である。
【００２６】
【化２】
2019182085.tif 000003
【００２７】
【化３】
2019182085.tif 000004
【００２８】
【化４】
2019182085.tif 000005
【００２９】
本発明は、以上のインデノ〔２,１−ｆ〕ナフト〔１,２−ｂ〕ピラン骨格を有するクロメン化合物の中でも、特に、置換基としてアミノ基を有する化合物を使用する場合に、特に優れた効果を発揮する。本発明者等の検討によれば、アミノ基（２個の水素原子を有するもの、１つの水素原子が他の基で置換されたもの、および２つの水素原子共に他の基で置換されたもの）を有する該クロメン化合物を使用した場合には、得られるフォトクロミック硬化体は、経時的な色調変化が大きくなることがある。そのため、本発明は、このようなアミノ基を有するクロメン化合物を使用した場合に、特に効果的である。具体的なクロメン化合物としては、以下の化合物が挙げられる。
【００３０】
【化５】
2019182085.tif 000006
【００３１】
【化６】
2019182085.tif 000007
【００３２】
（Ｃ）成分
本発明のフォトクロミック硬化性組成物は、前記（Ａ）成分以外に、（Ａ）成分とは異なる重合性単量体（（Ｃ）成分)を含む。
【００３３】
前記（Ｃ）成分としては、公知のものを使用することができる。中でも、一分子中に２つ以上の（メタ）アクリレート基を有する（メタ）アクリレートモノマー成分を含むことが好ましい。そして、一分子中に２つの（メタ）アクリレート基を有する２官能（メタ）アクリレートモノマー（以下、単に「（Ｃ１）２官能（メタ）アクリレートモノマー」、又は（Ｃ１）成分とする場合もある）、一分子中に３つ以上の（メタ）アクリレート基を有する多官能（メタ）アクリレートモノマー（以下、単に「（Ｃ２）多官能（メタ）アクリレートモノマー」、又は（Ｃ２）成分とする場合もある）、）を含むことがより好ましい。また、（メタ）アクリレート基を１つ有する単官能（メタ）アクリレート（以下、単に（Ｃ３）単官能（メタ）アクリレートモノマー、又は（Ｃ３）成分とする場合もある）を含むこともできる。これら（Ｃ）重合性単量体について説明する。
【００３４】
（Ｃ１）２官能（メタ）アクリレートモノマー；
本発明のフォトクロミック硬化性組成物は、（Ｃ１）２官能（メタ）アクリレートモノマーを含むことが好ましい。以下に、その具体例を示す。具体的には、下記式（１）、（４）および（５）に示す化合物である。この中でも、特に、下記式（１）で示される２官能（メタ）アクリレートモノマー成分であって、分子量が３００〜２０００のポリアルキレングリコールジ（メタ）アクリレートモノマーを含むことが好ましい。
【００３５】
下記式（１）で示される化合物を、以下、単に（Ｃ１−１）成分とする場合もあり、下記式（４）で示される化合物を、以下、単に（Ｃ１−２）成分とする場合もあり、下記式（５）で示される化合物を、以下、単に（Ｃ１−３）成分とする場合もある。
【００３６】
また、その他の（Ｃ１）成分としては、ウレタン結合を有する２官能（メタ）アクリレートモノマー（以下、単に（Ｃ１−４）成分とする場合もある）、前記（Ｃ１−１）成分、前記（Ｃ１−２）成分、前記（Ｃ１−３）成分、および前記（Ｃ１−４）成分に該当しない２官能（メタ）アクリレートモノマー（以下、単に（Ｃ１−５）成分とする場合もある）について、順次説明する。
【００３７】
（Ｃ１−１）下記式（１）で示されるポリアルキレングリコールジ（メタ）アクリレートモノマー
【００３８】
【化７】
2019182085.tif 000008
【００３９】
式中、Ｒ１及びＲ２は、それぞれ、水素原子又はメチル基であり、ａ及びｂは、それぞれ、０以上の整数であり、かつ、ａ＋ｂは２以上の整数である。また、（Ｃ−１）成分は、製造上、混合物で得られる場合が多い。そのため、ａ＋ｂは平均値で２以上であり、好ましくは平均値で２以上３０以下の整数である。
【００４０】
上記式（１）で示される（Ｃ１−１）成分である化合物としては、例えば、ジエチレングリコールジメタクリレート、トリエチレングリコールジメタクリレート、テトラエチレングリコールジメタクリレート、ペンタエチレングリコールジメタクリレート、ペンタプロピレングリコールジメタクリレート、ジエチレングリコールジアクリレート、トリエチレングリコールジアクリレート、テトラエチレングリコールジアクリレート、ペンタエチレングリコールジアクリレート、トリプロピレングリコールジアクリレート、テトラプロピレングリコールジアクリレート、ペンタプロピレングリコールジアクリレート、ポリプロピレングリコールとポリエチレングリコールの混合物よりなるジ（メタ）アクリレート（ポリエチレンが２個、ポリプロピレンが２個の繰り返し単位を有する）、ポリエチレングリコールジメタクリレート（特に平均分子量３３０）、ポリエチレングリコールジメタクリレート（特に平均分子量５３６）、ポリエチレングリコールジメタクリレート（特に平均分子量７３６）、トリプロピレングリコールジメタクリレート、テトラプロピレングリコールジメタクリレート、ポリプロピレングリコールジメタクリレート（特に平均分子量５３６）、ポリエチレングリコールジアクリレート（特に平均分子量３０８）、ポリエチレングリコールジアクリレート（特に平均分子量５０８）、ポリエチレングリコールジアクリレート、（特に平均分子量７０８）、ポリエチレングリコールメタクリレートアクリレート（特に平均分子量５３６）を挙げることができる。さらに、これらポリアルキレングリコールジ（メタ）アクリレートモノマーの中でも、組成物の粘度の観点から、分子量は３００〜２０００であることが好ましい。
【００４１】
本発明においては、特に優れた特性のフォトクロミック硬化体を得るためには、前記（Ｃ１−１）成分を必須成分として含むことが好ましい。
【００４２】
（Ｃ１−２）下記式（４）で示されるモノマー
【００４３】
【化８】
2019182085.tif 000009
【００４４】
式中、Ｒ１０及びＲ１１は、それぞれ、水素原子またはメチル基であり、
Ｒ１２及びＲ１３は、それぞれ、水素原子またはメチル基であり、
Ｒ１４は、それぞれ、水素原子またはハロゲン原子であり、
Ｂは、−Ｏ−，−Ｓ−，−（ＳＯ２）−，−ＣＯ−，−ＣＨ２−，−ＣＨ＝ＣＨ−，−Ｃ（ＣＨ３）２−，−Ｃ（ＣＨ３）（Ｃ６Ｈ５）−の何れかであり、
ｇ及びｈは、それぞれ、１以上２９以下の整数であり、ｇ＋ｈは平均値で２以上３０以下の整数である。
【００４５】
なお、上記式（４）で示される重合性モノマーは、通常、分子量の異なる分子の混合物の形で得られる。そのため、ｇ及びｈは平均値で示した。
【００４６】
上記式（４）で示される化合物の具体例としては、例えば、以下のビスフェノールＡジ（メタ）アクリレートを挙げることができる。
２，２−ビス［４−メタクリロイルオキシ・エトキシ）フェニル］プロパン
（ｇ＋ｈ＝２）、
２，２−ビス［４−メタクリロイルオキシ・ジエトキシ）フェニル］プロパン
（ｇ＋ｈ＝４）、
２，２−ビス［４−メタクリロイルオキシ・ポリエトキシ）フェニル］プロパン
（ｇ＋ｈ＝７）、
２，２−ビス（３，５−ジブロモ−４−メタクリロイルオキシエトキシフェニル）プロパン（ｇ＋ｈ＝２）、
２，２−ビス（４−メタクリロイルオキシジプロポキシフェニル）プロパン
（ｇ＋ｈ＝４）、
２，２−ビス［４−アクリロイルオキシ・ジエトキシ）フェニル］プロパン
（ｇ＋ｈ＝４）、
２，２−ビス［４−アクリロイルオキシ・ポリエトキシ）フェニル］プロパン
（ｇ＋ｈ＝３）、
２，２−ビス［４−アクリロイルオキシ・ポリエトキシ）フェニル］プロパン
（ｇ＋ｈ＝７）、
２，２−ビス［４−メタクリロイルキシ（ポリエトキシ）フェニル］プロパン
（ｇ＋ｈ＝１０）、
２，２−ビス［４−メタクリロイルキシ（ポリエトキシ）フェニル］プロパン
（ｇ＋ｈ＝１７）、
２，２−ビス［４−メタクリロイルキシ（ポリエトキシ）フェニル］プロパン
（ｇ＋ｈ＝３０）、
２，２−ビス［４−アクリロイルキシ（ポリエトキシ）フェニル］プロパン
（ｇ＋ｈ＝１０）、
２，２−ビス［４−アクリロイルキシ（ポリエトキシ）フェニル］プロパン
（ｇ＋ｈ＝２０）。
【００４７】
（Ｃ１−３）下記式（５）で示されるモノマー
【００４８】
【化９】
2019182085.tif 000010
【００４９】
式中、Ｒ１５およびＲ１６は、それぞれ、水素原子またはメチル基であり、
ｉは平均値で１〜２０の数であり、
Ａ及びＡ’は、互いに同一でも異なっていてもよく、それぞれ炭素数２〜１５の直鎖状または分岐状のアルキレン基であり、Ａが複数存在する場合には、複数のＡは同一の基であっても、異なる基であってもよい。
【００５０】
上記式（５）で示される化合物は、ポリカーボネートジオールと（メタ）アクリル酸とを反応させることにより製造することができる。
【００５１】
ここで、使用されるポリカーボネートジオールとしては、以下のものを例示することができる。具体的には、トリメチレングリコール、テトラメチレングリコール、ペンタメチレングリコール、ヘキサメチレングリコール、オクタメチレングリコール、ノナメチレングリコールなどのポリアルキレングリコールのホスゲン化で得られるポリカーボネートジオール（５００〜２，０００の数平均分子量を有するもの）；
２種以上のポリアルキレングリコールの混合物、例えば、トリメチレングリコールとテトラメチレングリコールの混合物、テトラメチレングリコールとヘキサメチレンジグリコールの混合物、ペンタメチレングリコールとヘキサメチレングリコールの混合物、テトラメチレングリコールとオクタメチレングリコールの混合物、ヘキサメチレングリコールとオクタメチレングリコールの混合物等のホスゲン化で得られるポリカーボネートジオール（数平均分子量５００〜２，０００）；
１−メチルトリメチレングリコールのホスゲン化で得られるポリカーボネートジオール（数平均分子量５００〜２，０００）。
【００５２】
本発明においては、前記（Ｃ１−１）成分、前記（Ｃ１−２）成分、および前記（Ｃ１−３）成分を使用する用途に応じて適宜使い分けることができる。例えば、練り込み法、積層法等のフォトクロミック硬化体の製造方法の違いによって、種類、配合量を適宜決定することができる。中でも、練り込み法、積層法の両方において、前記（Ｃ１−１）成分を使用することが好ましい。
次に、その他の（Ｃ）成分について説明する。
【００５３】
（Ｃ１−４）ウレタン結合を有する２官能（メタ）アクリレートモノマー
（Ｃ１−４）成分は、ポリオールとポリイソシアネートとの反応物が代表的である。ここで、ポリイソシアネートとしては、例えば、ヘキサメチレンジイソシアネート、イソホロンジイソシアネート、リジンイソシアネート、２，２，４−ヘキサメチレンジイソシアネート、ダイマー酸ジイソシアネート、イソプロピリデンビス−４−シクロヘキシルイソシアネート、ジシクロヘキシルメタンジイソシアネート、ノルボルネンジイソシアネートまたはメチルシクロヘキサンジイソシアネートを挙げることができる。
【００５４】
一方、ポリオールとしては、例えば炭素数２〜４のエチレンオキシド、プロピレンオキシド、ヘキサメチレンオキシドの繰り返し単位を有するポリアルキレングリコール、或いはポリカプロラクトンジオール等のポリエステルジオール、ポリカーボネートジオール、ポリブタジエンジオール、又はペンタエリスリトール、エチレングリコール、プロピレングリコール、１，３−プロパンジオール、１，４−ブタンジオール、１，５−ペンタンジオール、１，６−ヘキサンジオール、１，９−ノナンジオール、１，８−ノナンジオール、ネオペンチルグリコール、ジエチレングリコール、ジプロピレングリコール、１，４−シクロヘキサンジオール、１，４−シクロヘキサンジメタノール、グリセリン、トリメチロールプロパン等を挙げることができる。
【００５５】
また、（Ｃ１−４）成分としてはこれらポリイソシアネート及びポリオールの反応によりウレタンプレポリマーとしたものに、２−ヒドロキシ（メタ）アクリレートを更に反応させた反応混合物や、前記ジイソシアネートを２−ヒドロキシ（メタ）アクリレートと直接反応させた反応混合物であるウレタン（メタ）アクリレートモノマー等も使用することができる。
【００５６】
（Ｃ１−４）成分の市販品としては、例えば新中村化学工業（株）製のＵ−２ＰＰＡ（分子量４８２）、ＵＡ−１２２Ｐ（分子量１，１００）、Ｕ−１２２Ｐ（分子量１，１００）、及びダイセルユーシービー社製のＥＢ４８５８（分子量４５４）を挙げることができる。
【００５７】
（Ｃ１−５）その他の２官能（メタ）アクリレートモノマー
（Ｃ１−５）成分としては、置換基を有していてもよいアルキレン基の両末端に（メタ）アクリレート基を有する化合物などが挙げられる。（Ｃ１−５）成分としては、炭素数６〜２０のアルキレン基を有するものが好ましい。具体的には、１，６−ヘキサンジオールジアクリレート、１，６−ヘキサンジオールジメタクリレート、１，９−ノナンジオールジアクリレート、１，９−ノナンジオールジメタクリレート、１，１０−デカンジオールジアクリレート、１，１０−デカンジオールジメタクリレート等が挙げられる。
【００５８】
その他、（Ｃ−５）成分としては、硫黄原子を含む２官能（メタ）アクリレートモノマーを挙げることができる。この場合、硫黄原子はスルフィド基として分子鎖の一部を成しているものが好ましい。具体的には、ビス（２−メタクリロイルオキシエチルチオエチル）スルフィド、ビス（メタクリロイルオキシエチル）スルフィド、ビス（アクリロイルオキシエチル）スルフィド、１，２−ビス（メタクリロイルオキシエチルチオ）エタン、１，２−ビス（アクリロイルオキシエチル）エタン、ビス（２−メタクリロイルオキシエチルチオエチル）スルフィド、ビス（２−アクリロイルオキシエチルチオエチル）スルフィド、１，２−ビス（メタクリロイルオキシエチルチオエチルチオ）エタン、１，２−ビス（アクリロイルオキシエチルチオエチルチオ）エタン、１，２−ビス（メタクリロイルオキシイソプロピルチオイソプロピル）スルフィド、１，２−ビス（アクリロイルオキシイソプロピルチオイソプロピル）スルフィドが挙げられる。
【００５９】
以上の（Ｃ１−１）成分、（Ｃ１−２）成分、（Ｃ１−３）成分、（Ｃ１−４）成分、および（Ｃ１−５）成分においては、各成分における単独成分を使用することもできるし、前記で説明した複数種類のものを使用することもできる。複数種類のものを使用する場合には、（Ｃ１）成分の基準となる質量は、複数種類のものの合計量である。
次に、（Ｃ２）多官能（メタ）アクリレートモノマーについて説明する。
【００６０】
（Ｃ２）多官能（メタ）アクリレートモノマー
（Ｃ２）成分としては、下記式（２）で示される化合物（以下、単に（Ｃ２−１）成分とする場合もある）、ウレタン結合を有する多官能（メタ）アクリレートモノマー（以下、単に（Ｃ２−２）成分とする場合もある）、ポリロタキサンモノマー（以下、単に（Ｃ２−３）成分とする場合もある）、シルセスキオキサンモノマー（以下、単に（Ｃ２−４）成分とする場合もある）、並びに、前記（Ｃ２−１）成分、および前記（Ｃ２−２）成分に該当しない多官能（メタ）アクリレートモノマー（以下、単に（Ｃ２−５）成分とする場合もある）が挙げられる。その中でも、得られるフォトクロミック硬化体の特性を制御し易いという点から、前記（Ｃ２−１）成分を必須成分とすることが好ましい。
【００６１】
（Ｃ２−１）  下記式（２）で示される多官能（メタ）アクリレートモノマー
多官能（メタ）アクリレートモノマーとしては、下記式（２）で示される化合物が挙げられる。
【００６２】
【化１０】
2019182085.tif 000011
【００６３】
式中、Ｒ３は、水素原子またはメチル基であり、
Ｒ４は、水素原子または炭素数１〜２のアルキル基であり、
Ｒ５は、炭素原子、炭素数１〜１０の３〜６価の炭化水素基、または酸素原子を含む炭素数３〜６の有機基であり、
ｃは、平均値で０〜３の数であり、ｄは３〜６の整数である。
【００６４】
Ｒ４で示される炭素数１〜２のアルキル基としてはメチル基が好ましい。Ｒ５で示される有機基としては、例えば、炭素原子、ポリオールから誘導される、水酸基を含む炭化水素基、３〜６価の炭化水素基、３〜６価のウレタン結合を含む有機基が挙げられる。
【００６５】
上記式（２）で示される化合物を具体的に示すと以下の通りである。トリメチロールプロパントリメタクリレート、トリメチロールプロパントリアクリレート、テトラメチロールメタントリメタクリレート、テトラメチロールメタントリアクリレート、テトラメチロールメタンテトラメタクリレート、テトラメチロールメタンテトラアクリレート、トリメチロールプロパントリエチレングリコールトリメタクリレート、トリメチロールプロパントリエチレングリコールトリアクリレート、ジトリメチロールプロパンテトラメタクリレート、ジトリメチロールプロパンテトラアクリレート。
【００６６】
（Ｃ２−２）ウレタン結合を有する多官能（メタ）アクリレートモノマー
（Ｃ２−２）成分は、（Ｃ１−４）成分で説明したポリイソシアネート化合物とポリオール化合物を反応させて得られるものであり、分子中に３つ以上の（メタ）アクリレート基を有する化合物である。市販品として、新中村化学工業（株）製のＵ−４ＨＡ（分子量５９６、官能基数４）、Ｕ−６ＨＡ（分子量１，０１９、官能基数６）、Ｕ−６ＬＰＡ（分子量８１８、官能基数６）、Ｕ−１５ＨＡ（分子量２，３００、官能基数１５）を挙げることができる。
【００６７】
（Ｃ２−３）ポリロタキサンモノマー
ポリロタキサンモノマーは、
環状分子と、
該環状分子の環内を貫通し、該環が脱離しない様に、両末端に嵩高い基を有する軸分子とからなる複合分子構造を有し、且つ、分子内に３つ以上の（メタ）アクリレート基を有するモノマーである。
【００６８】
ポリロタキサンモノマーにおいて、鎖状部分を形成するポリマーとして好適なものは、ポリエチレングリコール、ポリイソプレン、ポリイソブチレン、ポリブタジエン、ポリプロピレングリコール、ポリテトラヒドロフラン、ポリジメチルシロキサン、ポリエチレン、ポリプロピレン、ポリビニルアルコールまたはポリビニルメチルエーテルであり、ポリエチレングリコールが最も好適である。
【００６９】
さらに、鎖状部分の両端に形成される嵩高い基としては、アダマンチル基が好ましい。
【００７０】
上述した軸分子の分子量は、特に制限されるものではないが、大きすぎると、他の成分、例えば、その他の重合性単量体等との相溶性が悪くなる傾向があり、小さすぎると環状分子の可動性が低下し、フォトクロミック性が低下する傾向がある。このような観点から、軸分子の重量平均分子量Ｍｗは、好ましくは１，０００〜１００，０００、より好ましくは５，０００〜８０，０００、特に好ましくは８，０００〜３０，０００の範囲にある。
【００７１】
また、環状分子は、上記のような軸分子を包接し得る大きさの環を有するものであればよく、このような環としては、シクロデキストリン環が好ましい。
【００７２】
シクロデキストリン環には、α体（環内径０．４５〜０．６ｎｍ）、β体（環内径０．６〜０．８ｎｍ）、γ体（環内径０．８〜０．９５ｎｍ）があるが、本発明では、特にα−シクロデキストリン環及びγ−シクロデキストリン環が好ましく、α−シクロデキストリン環が最も好ましい。
【００７３】
上記のような環を有する環状分子は、１つの軸分子に複数個が包接しているが、一般に、軸分子１個当たりに包接し得る環状分子の最大包接数を１としたとき、環状分子の包接数は、０．００１〜０．６、より好ましくは、０．００２〜０．５、さらに好ましくは０．００３〜０．４の範囲にあることが好ましい。
【００７４】
本発明で使用する（Ｃ２−３）ポリロタキサンモノマーは、上述した環状分子に、ＯＨ基（水酸基）を有する側鎖が導入されたポリロタキサン化合物である。
【００７５】
上記の側鎖としては、特に制限されるものではないが、ＯＨ基を有し、かつ炭素数が３〜２０の範囲にある有機鎖の繰り返しにより形成されていることが好適である。このような側鎖の平均分子量は、好ましくは３００〜１０，０００、より好ましくは３５０〜８，０００、さらに好ましくは３５０〜５，０００の範囲、最も好ましくは、４００〜１，５００の範囲にある。
【００７６】
さらに、上記のような側鎖は、環状分子が有する官能基を利用し、この官能基を修飾することによって導入される。例えば、α−シクロデキストリン環は、官能基として１８個のＯＨ基（水酸基）を有しているので、このＯＨ基を介して側鎖が導入される。即ち、１つのα−シクロデキストリン環に対しては最大で１８個の側鎖を導入することができることとなる。本発明においては、前述した側鎖の機能を十分に発揮させるためには、このような環が有する全官能基数の６％以上、特に３０％以上が、側鎖で修飾されていることが好ましい。
【００７７】
本発明において、上記のような側鎖（有機鎖）は、ＯＨ基をその有機鎖に有するものであれば、直鎖状であってもよいし、分枝状であってもよい。
【００７８】
例えば、開環重合により、ラクトンや環状エーテル等の環状化合物に由来する側鎖を導入することができる。ラクトンや環状エーテル等の環状化合物を開環重合して導入した側鎖は、該側鎖の末端にＯＨ基が導入されることとなる。
【００７９】
本発明において、側鎖導入のために好適に使用される化合物はラクトン化合物である。その例としては、ε−カプロラクトン、α−アセチル−γ−ブチロラクトン、α−メチル−γ−ブチロラクトン、γ−バレロラクトン、γ−ブチロラクトン等であり、ε−カプロラクトンがもっとも好ましい。
【００８０】
また、開環重合により環状化合物を反応させて側鎖を導入する場合、環に結合している官能基（例えば水酸基）は反応性に乏しく、特に立体障害などにより大きな分子を直接反応させることが困難な場合がある。このような場合には、例えば、カプロラクトンなどを反応させるために、それに先立って、プロピレンオキシドなどの低分子化合物を官能基と反応させてヒドロキシプロピル化を行い、その後反応性に富んだ官能基（水酸基）に、前述した環状化合物を開環重合させて側鎖を導入するという手段を採用することができる。この場合、ヒドロキシプロピル化した部分も側鎖の１部であることはいうまでもない。
【００８１】
本発明で使用する（Ｃ２−３）ポリロタキサンモノマーにおいては、該ポリロタキサン化合物における側鎖のＯＨ基と、（メタ）アクリレート基を有する化合物とを反応させて、該ポリロタキサン化合物の側鎖に（メタ）アクリレート基を導入したものであることが好ましい。本発明においては、この反応を「変性」としている。
【００８２】
重合性基を有する化合物は、前述した側鎖を利用して導入されるものであり、側鎖のＯＨ基と反応する化合物を適宜使用できる。なお、この（メタ）アクリレート基を有する化合物自体は、他成分との相溶性を考慮すると、分子内にＯＨ基を有さない化合物であることが好ましい。
【００８３】
得られる硬化体の歩留り、機械的強度、フォトクロミック特性等を考慮すると、前記重合性基を有する化合物による変性割合は、一分子中に３つ以上の（メタ）アクリレート基が存在するようにすればよく、その他の側鎖、環状分子の水酸基は、水酸基のままであってもよいし、その他の重合性基以外の基で変性してもよい。中でも、ポリロタキサンモノマーの場合には、その特異な運動性から、一分子中に（メタ）アクリレート基が３〜１０００個含まれることが好ましく、５０〜５００個含まれることがさらに好ましい。
【００８４】
（Ｃ２−４）シルセスキオキサンモノマー
（Ｃ２−４）成分は、下記式（６）で示される、シルセスキオキサンモノマーである。
【００８５】
【化１１】
2019182085.tif 000012
【００８６】
（式中、
複数個あるＲ１７は、互いに同一もしくは異なっていてもよく、水素原子または有機基であり、
ｊは、重合度を表わす、１５〜５０の整数であり、
少なくとも１０個のＲ１７は、（メタ）アクリレート基を含む有機基である。）
【００８７】
（Ｃ２−４）成分の重量平均分子量は３，０００〜８，０００であることが好ましく、（メタ）アクリレート当量は１５０〜８００であることが好ましい。なお、（Ｃ２−４）成分の平均分子量は、ゲル浸透クロマトグラフィー法（ＧＰＣ法）により測定した値である。
【００８８】
ここで、Ｒ１７における、（メタ）アクリレート基を含む有機基は、（メタ）アクリレート基のみのものを含む（珪素原子に直接、重合性基（例えば、（メタ）アクリレート等）が結合するものを含む。）。具体的には、（メタ）アクリレート基、（メタ）アクリロキシプロピル基、（３−（メタ）アクリロキシプロピル）ジメチルシロキシ基等が挙げられる。中でも（Ｃ２−４）成分製造時の原料の入手が容易であり、優れたフォトクロミック特性を発現しつつ、高い膜強度を得ることができるため、（メタ）アクリロキシプロピル基が、特に好ましい。
【００８９】
上記式（６）中のＲ１７は、（メタ）アクリレート基を含む有機基でない場合には、水素原子、アルキル基、シクロアルキル基、アルコキシ基、またはフェニル基であることが好ましい。
【００９０】
ただし、（Ｃ２−４）成分は、平均して、一分子中に（メタ）アクリレート基が１０個以上存在するように調製する必要がある。中でも、一分子中に（メタ）アクリレート基が１０〜１００個含まれることが好ましく、１５〜３５個含まれることがさらに好ましい。ｊは重合度を表わし、１５〜５０の整数である。
【００９１】
シルセスキオキサン化合物は、ケージ状、ハシゴ状、ランダムといった種々の構造を取ることができるが、本発明で使用する（Ｃ２−４）成分は、複数の構造からなる混合物であることが好ましい。（Ｃ２−４）成分としては、１種類のモノマーを使用することもできるし、複数のモノマーの混合物として使用することもできる。混合物の場合、混合物の合計質量を（Ｃ２−４）成分の配合量と見なす。
【００９２】
（Ｃ２−５）多官能（メタ）アクリレートモノマー
（Ｃ２−５）成分としては、ポリエステル化合物の末端を（メタ）アクリレート基で修飾した化合物が好ましい。原料となるポリエステル化合物の分子量や（メタ）アクリレート基の修飾量により種々のポリエステル（メタ）アクリレート化合物として市販されているものを使用することができる。具体的には、４官能ポリエステルオリゴマー（分子量２，５００〜３，５００、ダイセルユーシービー社、ＥＢ８０等）、６官能ポリエステルオリゴマー（分子量６，０００〜８，０００、ダイセルユーシービー社、ＥＢ４５０等）、６官能ポリエステルオリゴマー（分子量４５，０００〜５５，０００、ダイセルユーシービー社、ＥＢ１８３０等）、４官能ポリエステルオリゴマー（特に分子量１０，０００の第一工業製薬社、ＧＸ８４８８Ｂ等）等を挙げることができる。
【００９３】
以上に例示した（Ｃ２）成分（（Ｃ２−１）成分、（Ｃ２−２）成分、（Ｃ２−３）成分、（Ｃ２−４）成分、（Ｃ２−５）成分）を使用することにより、重合により架橋密度が向上し、得られる硬化体の表面硬度を高めることができる。したがって、特に、コーティング法で得られるフォトクロミック硬化体（積層体）とする場合においては、（Ｃ２）成分を含むことが好ましい。特に（Ｃ２）成分の中でも（Ｃ２−１）成分を使用することが好ましい。
【００９４】
以上の（Ｃ２−１）成分、（Ｃ２−２）成分、（Ｃ２−３）成分、（Ｃ２−４）成分および（Ｃ２−５）成分は、各成分における単独成分を使用することもできるし、前記で説明した複数種類のものを使用することもできる。複数種類のものを使用する場合には、（Ｃ２）成分の基準となる質量は、複数種類のものの合計量である。
次に、（Ｃ３）単官能（メタ）アクリレートモノマーについて説明する。
【００９５】
（Ｃ３）単官能（メタ）アクリレートモノマー
（Ｃ３）成分としては、下記式（７）で示される化合物が挙げられる。
【００９６】
【化１２】
2019182085.tif 000013
【００９７】
式中、Ｒ１８は、水素原子またはメチル基であり、
Ｒ１９は、水素原子、メチルジメトキシシリル基またはトリメトキシシリル基であり、
ｋは、０〜１０の整数であり、
ｌは、０〜２０の整数である。
【００９８】
上記式（７）で示される化合物としては、例えばメトキシポリエチレングリコールメタクリレート（特に平均分子量２９３）、メトキシポリエチレングリコールメタクリレート（特に平均分子量４６８）、メトキシポリエチレングリコールアクリレート（特に平均分子量２１８）、メトキシポリエチレングリコールアクリレート、（特に平均分子量４５４）、ステアリルメタクリレート、ラウリルメタクリレート、メチルアクリレート、エチルアクリレート、ブチルアクリレート、オクチルアクリレート、ラウリルアクリレート、γ−メタクリロイルオキシプロピルトリメトキシシラン、γ−メタクリロイルオキシプロピルメチルジメトキシシランを挙げることができる。
【００９９】
（Ｃ）成分における各成分の配合割合
（Ｃ）重合性単量体は、前記（Ｃ１）成分、前記（Ｃ２）成分、必要に応じて、前記（Ｃ３）成分を含むことが好ましい。前記（Ｃ）成分の全量を１００質量部としたとき、各成分は、得られるフォトクロミック硬化体の硬度、機械的特性、並びに、発色濃度、および退色速度といったフォトクロミック特性を考慮すると、前記（Ｃ１）成分３０〜９０質量部、前記（Ｃ２）成分５〜５０質量部、前記（Ｃ３）成分０〜２０質量部とすることが好ましい。
【０１００】
（フォトクロミック硬化性組成物の好適な配合割合）
本発明のフォトクロミック硬化性組成物においては、前記（Ｃ）成分の全量を１００質量部としたとき、各成分は、得られるフォトクロミック硬化体の硬度、機械的特性、並びに、発色濃度、および退色速度といったフォトクロミック特性を考慮すると、前記（Ａ）成分０．１〜５質量部、前記（Ｂ）成分０．００１〜１０質量部とすることが好ましい。中でもより優れたフォトクロミック特性を発揮するためには、（Ａ）成分１００質量部に対して、（Ｂ）成分が１〜４００質量部であることがより好ましい。
【０１０１】
（フォトクロミック硬化性組成物；その他の添加剤）
本発明のフォトクロミック硬化性組成物は、以上の（Ａ）成分、（Ｂ）成分、および（Ｃ）成分を必須成分とするものである。該フォトクロミック硬化性組成物は、公知の添加剤を配合することができる。例えば、界面活性剤、離型剤、紫外線吸収剤、赤外線吸収剤、紫外線安定剤、酸化防止剤、着色防止剤、帯電防止剤、蛍光染料、染料、顔料、香料等の各種安定剤、添加剤、重合調整剤を必要に応じて混合することができる。
【０１０２】
中でも、紫外線安定剤を混合して使用するとフォトクロミック化合物の耐久性をさらに向上させることができるために好適である。紫外線安定剤としては、ヒンダードアミン光安定剤、ヒンダードフェノール酸化防止、イオウ系酸化防止剤を好適に使用することができる。ヒンダードアミン光安定剤としては、特に限定されないが、特にフォトクロミック化合物の劣化防止の点で、ビス（１，２，２，６，６−ペンタメチル−４−ピペリジル）セバケートが好ましい。また、旭電化工業（株）により、アデカスタブＬＡ−５２、ＬＡ−５７、ＬＡ−６２、ＬＡ−６３、ＬＡ−６７、ＬＡ−７７、ＬＡ−８２、ＬＡ−８７、等の商品名で市販されているヒンダードアミン系光安定剤も好適に使用することができる。
【０１０３】
ヒンダードフェノール酸化防止剤としては、フォトクロミック化合物の劣化防止の点で好ましい。例えば２，６−ジ−ｔ−ブチル−４−メチル−フェノール、ＢＡＳＦジャパン株式会社製ＩＲＧＡＮＯＸ２４５（登録商標）：エチレンビス（オキシエチレン）ビス［３，５−ｔｅｒｔ−ブチル−４−ヒドロキシ−ｍ−トルイル］プロピオネート］、ＢＡＳＦジャパン株式会社製ＩＲＧＡＮＯＸ１０７６（登録商標）：オクタデシル−３−（３，５−ジ−ｔｅｒｔ−ブチル−４−ヒドロキシフェニル）プロピオネート、ＢＡＳＦジャパン株式会社製ＩＲＧＡＮＯＸ１０１０（登録商標）：ペンタエリスリトールテトラキス［３−（３，５−ジ−ｔｅｒｔ−ブチル−４−ヒドロキシフェニル）プロピオネート］、その他にもＢＡＳＦジャパン株式会社製のＩＲＧＡＮＯＸ１０３５、１０７５、１０９８、１１３５、１１４１、１２２２、１３３０、１４２５、１５２０、２５９、３１１４、３７９０、５０５７、５６５（登録商標）等を挙げることができる。
【０１０４】
この紫外線安定剤の使用量は、（Ａ）成分及び（Ｃ）成分の合計量を１００質量部として、０．０１〜２０質量部であり、さらに好ましくは０．１〜１０質量部の範囲である。
【０１０５】
また、重合調整剤としては、ｔードデシルメルカプタン等のチオール類を添加することもできる。
【０１０６】
また、（メタ）アクリレートモノマー以外にも、ビニルモノマーなどの重合性モノマーを添加することもできる。ビニルモノマーとしては、公知の化合物を何ら制限なく使用できるが、その中でも重合調整剤として作用する化合物を配合することは、フォトクロミック硬化性組成物の成型性を向上させるために好適である。ビニルモノマーの具体例としては、α−メチルスチレンおよびα−メチルスチレンダイマー等があげられ、特にα−メチルスチレンとα−メチルスチレンダイマーを組み合わせることが好ましい。
【０１０７】
界面活性剤としては、シリコーン鎖（ポリアルキルシロキサンユニット）を疎水基とするシリコーン界面活性剤、フッ化炭素鎖を有するフッ素界面活性剤などの、公知の界面活性剤が挙げられる。界面活性剤を添加することにより、コーティング法により本発明のフォトクロミックコーティング層を形成する際、フォトクロミック特性や密着性に悪影響を与えることなく、光学基材や、光学基材上に密着性等を改善する目的で形成されたプライマーに対する濡れ性を向上させると共に外観不良の発生を防止することが可能となる。
【０１０８】
本発明で好適に使用できるシリコーン界面活性剤及びフッ素界面活性剤を具体的に例示すると、東レ・ダウコーニング株式会社製『Ｌ−７００１』、『Ｌ−７００２』、『Ｌ−７６０４』、『ＦＺ−２１２３』、大日本インキ化学工業株式会社製『メガファックＦ−４７０』、『メガファックＦ−１４０５』、『メガファックＦ−４７９』、住友スリーエム社製『フローラッドＦＣ−４３０』等を挙げることができる。界面活性剤の使用に当たっては、２種以上を混合して使用しても良い。
【０１０９】
＜重合開始剤、フォトクロミック硬化体の製法について＞
フォトクロミック硬化性組成物から硬化体を得る方法としては、公知のラジカル重合方法を採用できる。具体的には、種々の過酸化物やアゾ化合物などのラジカル重合開始剤の使用、または、紫外線（ＵＶ線）、α線、β線、γ線等の照射あるいは両者の併用によって行うことができる。代表的な重合方法を例示すると、エラストマーガスケット又はスペーサーで保持されているモールド間に、ラジカル重合開始剤を混合した本発明のフォトクロミック硬化体組成物を注入し、空気炉中で重合させた後、取り外す注型重合が採用される。
【０１１０】
また、積層体を得る方法についても、公知の方法を採用できる。具体的には、プラスチック基材上に、フォトクロミック硬化性組成物からなる層を存在させ、該硬化性組成物を重合硬化させればよい。フォトクロミック硬化性組成物を重合する方法としては、熱や、紫外線（ＵＶ線）、α線、β線、γ線等の照射あるいは両者の併用等により行うことができる。この際、下記の熱重合開始剤や光重合開始剤などのラジカル重合開始剤を、本発明のフォトクロミック硬化性組成物中に配合することが好ましい。本発明のフォトクロミック組成物からコーティングにより硬化体を得る場合には、均一な膜厚が得られ易いという理由から、光重合を採用することが好ましい。
【０１１１】
本発明において、重合開始剤を使用する際、その重合開始剤の使用量は、（Ａ）成分及び（Ｃ）成分の合計量を１００質量部として、好ましくは０．００１〜１０質量部、より好ましくは０．０１〜５質量部の範囲である。
【０１１２】
代表的な重合開始剤を例示すると、熱重合開始剤としては、例えばベンゾイルパーオキサイド、ｐ−クロロベンゾイルパーオキサイド、デカノイルパーオキサイド、ラウロイルパーオキサイド、アセチルパーオキサイド等のジアシルパーオキサイド；ｔ−ブチルパーオキシ−２−エチルヘキサネート、ｔ−ブチルパーオキシネオデカネート、クミルパーオキシネオデカネート、ｔ−ブチルパーオキシベンゾエート等のパーオキシエステル；ジイソプロピルパーオキシジカーボネート、ジ−ｓｅｃ−ブチルパーオキシジカーボネート等のパーカーボネート；アゾビスイソブチロニトリル等のアゾ化合物等を挙げることができる。
【０１１３】
本発明のフォトクロミック硬化体組成物を熱重合させる際、重合条件のうち、特に温度は得られるフォトクロミック硬化体・積層体の性状に影響を与える。この温度条件は、熱重合開始剤の種類と量やモノマーの種類によって影響を受けるので一概に限定はできないが、一般的に比較的低温で重合を開始し、ゆっくりと温度を上げていき、重合終了時に高温下に硬化させる、所謂、テーパー型重合を行うのが好適である。重合時間も温度と同様に各種の要因によって異なるので、予めこれらの条件に応じた最適の時間を決定するのが好適である。２〜２４時間で重合が完結するように条件を選ぶのが好ましい。
【０１１４】
本発明の光重合開始剤としては、アセトフェノン系やアシルフォスフィン系といった化合物を採用することが出来る。具体的には、ベンゾフェノン；２，２−ジメトキシ−１，２−ジフェニルエタン−１−オン、１−ヒドロキシシクロヘキシルフェニルケトン、２−ヒドロキシ−２−メチル−１−フェニルプロパン−１−オン、１−［４−（２−ヒドロキシエトキシ）−フェニル］−２−ヒドロキシ−２−メチル−１−プロパン−１−オン、２−メチル−１−［４−（メチルチオ）フェニル］−２−モルフォリノプロパン−１−オン、２−ベンジル−２ジメチルアミノ−１−（４−モルフォリノフェニル）−ブタノン−１、１−（４−イソプロピルフェニル）−２−ヒドロキシ−２−メチルプロパン−１−オン等のアセトフェノン系化合物；１，２−ジフェニルエタンジオン、メチルフェニルグリコキシレート等のα−ジカルボニル系化合物；２，６−ジメチルベンゾイルジフェニルフォスフィンオキサイド、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイルジフェニルフォスフィンオキサイド、２，４，６−トリメチルベンゾイルジフェニルフォスフィン酸メチルエステル、２，６−ジクロルベンゾイルジフェニルフォスフィンオキサイド、２，６−ジメトキシベンゾイルジフェニルフォスフィンオキサイド等のアシルフォスフィンオキシド系化合物；１，２−オクタンジオン−１−［４−（フェニルチオ）−２−（Ｏ−ベンゾイルオキシム）］などを挙げることができる。これらの重合開始剤は１種、又は２種以上を混合して用いてもかまわない。
【０１１５】
本発明のフォトクロミック硬化体組成物を光重合させる際には、重合条件のうち、特にＵＶ強度は得られるフォトクロミック硬化体・積層体の性状に影響を与える。この照度条件は、光重合開始剤の種類と量やモノマーの種類によって影響を受けるので一概に限定はできないが、一般的に３６５ｎｍの波長で、５０〜５００ｍＷ／ｃｍ２のＵＶ光を、０．５〜５分の時間で光照射するように条件を選ぶのが好ましい。
【０１１６】
また、熱重合開始剤と光重合開始剤を併用することもできる。光重合開始剤を用いる場合には３級アミン等の公知の重合促進剤を併用することができる。
【０１１７】
積層法によりフォトクロミック層を光学基材の表面に形成する場合、光学基材は特に制限されるものでなく、公知の基材を使用することができる。これら光学基材上に、フォトクロミック硬化性組成物の硬化体の層を有する、フォトクロミック積層体の上記硬化体の層も、本発明のフォトクロミック硬化体に含まれる。
【０１１８】
光学基材としては、具体的には、（メタ）アクリル樹脂、ポリカーボネート樹脂、アリル樹脂、チオウレタン樹脂、ウレタン樹脂、チオエポキシ樹脂、ガラス等が挙げられ、本発明においては、何れの光学基材にも適用できる。また、これらの光学基材上に、ハードコート層などを積層したレンズ基材にも適用可能である。
【０１１９】
光学基材は、得られるフォトクロミック積層体の密着性向上のために、アルカリ溶液、酸溶液などによる化学的処理、コロナ放電、プラズマ放電、研磨などによる物理的処理を行っておくことにより、フォトクロミック層と光学基材の密着性を高めることもできる。なお、フォトクロミック硬化性樹脂を光学基材の表面上に塗布してコーティング層を形成する前に、ポリウレタン系、ポリエステル系、ポリビニルアセタール系、エポキシ系などのプライマーを塗布、硬化しておくことも可能である
コーティング法によりフォトクロミック積層体を製造する場合、光学基材上に、光重合開始剤を混合した本発明のフォトクロミック硬化体組成物をスピンコーティング法などにより塗布し、窒素などの不活性ガス中に設置した後に、ＵＶ照射を行うことで、コーティング法によるフォトクロミック積層体を得ることができる。そして、フォトクロミックコート層とプラスチック基材との密着性を高めるため、８０〜１２０℃の温度範囲で０．５〜５時間程度加熱処理することが好ましい。こうすることにより、プラスチックレンズ基材／必要に応じて形成される、プライマーコート層／フォトクロミックコート層がこの順で積層されたフォトクロミック積層体を得ることができる。コーティング法で形成されるフォトクロミックコート層の厚みは、特に制限されるものではないが、１０〜７０μｍとすることが好ましい。
【０１２０】
＜フォトクロミック硬化体の２次加工；  他層の積層（ハードコート層）＞
このようにして得られたフォトクロミック硬化体及びフォトクロミック積層体は、そのままフォトクロミック光学材料として使用することが可能であるが、通常は、さらにハードコート層で被覆して使用される。これにより、フォトクロミック光学材料の耐擦傷性を向上させることができる。
【０１２１】
ハードコート層を形成するためのコーティング剤（ハードコート剤）としては、公知のものがなんら制限なく使用できる。具体的には、シランカップリング剤やケイ素、ジルコニウム、アンチモン、アルミニウム、チタン等の酸化物のゾルを主成分とするハードコート剤や、有機高分子体を主成分とするハードコート剤が使用できる。コーティングされたフォトクロミック光学材料へのハードコート剤の被覆は、好ましくは、光学基材をフォトクロミック硬化性組成物でコーティングするのと同様の操作により行われる。また、同様に、フォトクロミック光学材料を前処理、即ち、水酸化ナトリウム水溶液、あるいは水酸化カリウム水溶液などのアルカリ溶液にフォトクロミック光学材料を含浸する前処理、あるいはフォトクロミック光学材料をアルカリ溶液に含浸したまま超音波洗浄する前処理を行った後、上記に示した公知の方法でハードコート剤を該光学材料の表面に塗布することができる。この被覆したハードコート剤は、公知の方法、例えば、加熱することにより硬化させ、ハードコート層とすることができる。
【０１２２】
＜ハードコート層以外のその他の層＞
さらに、前記の方法で得られるフォトクロミック硬化体、あるいは該硬化体上にさらにハードコート層を形成した光学物品は、ＳｉＯ２、ＴｉＯ２、ＺｒＯ２等の金属酸化物の薄膜の蒸着や有機高分子の薄膜の塗布による反射防止処理、帯電防止処理等の加工および２次処理を施すことも可能である。
【実施例】
【０１２３】
以下、本発明を具体的に説明するために、実施例を掲げるが、本発明はこれらの実施例に限定されるものではない。なお、本実施例において用いた評価方法は以下の通りである。【０１２４】
（フォトクロミック特性）
フォトクロミック硬化体／積層体に、（株）浜松ホトニクス製のキセノンランプＬ−２４８０（３００Ｗ）ＳＨＬ−１００を、エアロマスフィルター（コーニング社製）を介して２０℃±１℃、重合体表面でのビーム強度３６５ｎｍ＝２．４ｍＷ／ｃｍ２、２４５ｎｍ＝２４μＷ／ｃｍ２で３００秒間照射して発色させ、前記硬化体のフォトクロミック特性を測定した。各フォトクロミック特性を以下の方法で評価し、その結果を対応する表に示した。【０１２５】
・最大吸収波長（λｍａｘ）：
（株）大塚電子工業製の分光光度計（瞬間マルチチャンネルフォトディテクターＭＣＰＤ１０００）により求めた発色後の最大吸収波長である。該最大吸収波長は発色時の色調に関係する。【０１２６】
・発色濃度｛ε（３００）−ε（０）｝：
前記最大吸収波長における、３００秒間光照射した後の吸光度｛ε（３００）｝と光照射前の吸光度ε（０）との差。この値が高いほどフォトクロミック性が優れているといえる。【０１２７】
・退色速度〔ｔ１／２（ｓｅｃ．）〕：
３００秒間光照射後、光の照射を止めたときに、試料の前記最大吸収波長における吸光度が｛ε（３００）−ε（０）｝の１／２まで低下するのに要する時間。この時間が短いほどフォトクロミック性が優れているといえる。【０１２８】
（煮沸密着性試験）
光学物品（ハードコートレンズ）を沸騰させた蒸留水に入れ、１時間毎にハードコートレンズの密着性を評価した。試験評価は、試験前と試験１時間毎にハードコート膜とレンズの密着性をＪＩＳ Ｄ−０２０２に準じてクロスカットテープ試験によって行った。即ち、カッターナイフを使い、ハードコート膜面に約１ｍｍ間隔に切れ目を入れ、マス目を１００個形成させる。その上にセロファン粘着テープ(ニチバン株式会社製セロテープ（登録商標）)を強く貼り付け、次いで、表面から９０°方向へ一気に引っ張り剥離した後、ハードコート膜が残っているマス目を測定した。評価結果は、対応する表に（残っているマス目数）／１００で表している。【０１２９】
（レンズ保存安定性  発色時の赤変  Δａ＊）
保存安定性の促進試験として、恒温恒湿槽にて、６０℃／９８％湿度でフォトクロミック硬化体／積層体を１週間保存し、発色時の色調変化を測定した。測定方法は、上記ε（３００）のスペクトルをＪＩＳ（ＪＩＳＺ８７２９）に基づいて、Ｌ＊ａ＊ｂ＊表色系に変換し、赤さを示すａ＊の変化Δを以下の式から得た。
Δａ＊＝ａ＊（１週間後）−ａ＊（初期）
Δａ＊の上昇度が高いほど、フォトクロミック硬化体／積層体が赤くなっていることを示す。本試験は実保存１年分に相当すると考えられる。【０１３０】
（耐久性  残存率）
光照射による発色の耐久性の促進試験として、スガ試験器（株）製キセノンウェザーメーターＸ２５により９６時間促進劣化させた。その後、上記発色濃度の評価を試験前後で行い、試験前の発色濃度（Ａ０）及び試験後の発色濃度（Ａ９６）から以下の式に従い残存率を得た。
残存率（％）＝（Ａ９６／Ａ０）×１００【０１３１】
以下に、本実施例で使用した化合物の略号と名称を示す。【０１３２】
（Ａ）成分：一分子中に少なくとも一つのオキセタニル基を有するラジカル重合性単量体
・ＯＸＥ−３０：（３−エチル−３−オキセタニル）メチルメタクリレート。【０１３３】
（Ｂ）成分：フォトクロミック化合物【０１３４】
【化１３】
2019182085.tif 000014
【０１３５】
【化１４】
2019182085.tif 000015
【０１３６】
【化１５】
2019182085.tif 000016
【０１３７】
【化１６】
2019182085.tif 000017
【０１３８】
【化１７】
2019182085.tif 000018
【０１３９】
【化１８】
2019182085.tif 000019
【０１４０】
【化１９】
2019182085.tif 000020
【０１４１】
（Ｃ）ラジカル重合性単量体
（Ｃ１−１）成分
・Ａ−２００：テトラエチレングリコールジアクリレート。
・Ａ−４００：ポリエチレングリコールジアクリレート（エチレングリコール鎖の平均鎖長が９であり、平均分子量が５３６）。
・４Ｇ：テトラエチレングリコールジメタクリレート。
・１４Ｇ：ポリエチレングリコールジメタクリレート（エチレングリコール鎖の平均鎖長が１４であり、平均分子量が７３６）。【０１４２】
（Ｃ１−２）成分
・ＢＰＥ１００：２，２−ビス［４−（メタクリロキシエトキシ）フェニル］プロパン（エチレグリコール鎖の平均鎖長が、２．６であり、平均分子量が４７８）。
・Ａ−ＢＰＥ−１０：エトキシ化ビスフェノールＡジアクリレート（エチレグリコール鎖の平均鎖長が、１０であり、平均分子量が７７６）。
・ＫＴ５０：エトキシ化ビスフェノールＡジメタクリレート（エチレグリコール鎖の平均鎖長が、１０であり、平均分子量が８０４）。
・Ａ−ＰＣ：ペンタメチレングリコールとヘキサメチレングリコールとのホスゲン化で得られるポリカーボネートジオール（平均分子量５００）とアクリル酸のエステル化合物。【０１４３】
（Ｃ２−１）成分
・ＴＭＰＴ：トリメチロールプロパントリメタクリレート。【０１４４】
（Ｃ２−３）成分
・Ｔ１５；ポリロタキサンモノマー  製造方法は下記＜ポリロタキサンモノマーの準備＞記載の通りである。一分子中、平均してアクリレート基が２２０個存在する。【０１４５】
（Ｃ２−４）成分
・Ｓ２１；シルセスキオキサンモノマー  製造方法は下記の通りである。【０１４６】
＜Ｓ２１の合成＞
３−トリメトキシシリルプロピルメタクリレート２４８ｇ（１．０ｍｏｌ）にエタノール１９６ｍｌおよび水５４ｇ（３．０ｍｏｌ）を加え、触媒として水酸化ナトリウム０．２０ｇ（０．００５ｍｏｌ）を添加し、４５℃で３時間反応させた。原料の消失を確認後、希塩酸で中和し、トルエン１７４ｍｌ、ヘプタン１７４ｍｌ、および水１７４ｇを添加し、水層を除去した。その後、水層が中性になるまで有機層を水洗し、溶媒を濃縮することによってシルセスキオキサンモノマー（Ｓ２１）を得た。なお、１Ｈ−ＮＭＲより、原料は完全に消費されていることを確認した。また、２９Ｓｉ−ＮＭＲより、ケージ状構造、ラダー状構造およびランダム構造の混合物であることを確認した。シルセスキオキサンモノマー（ＰＭＳ１）の分子量を、ゲル浸透クロマトグラフィー法（ＧＰＣ法）により測定したところ、重量平均分子量が３８００であった。メタクリル当量は、約１７８であった（一分子中に、平均してメタクリル基が１７８個存在する）。【０１４７】
（Ｃ３）成分
・ＧＭＡ：グリシジルメタクリレート（ただし、比較成分。分子中にメタクリル基を１つ有する成分のため、（Ｃ３）成分として記載。）。
・ＴＳＬ８３７０：γ−メタクリロイルオキシプロピルトリメトキシシラン。【０１４８】
（その他単量体成分）
・αＭＳ：αメチルスチレン。
・ＭＳＤ：αメチルスチレンダイマー。【０１４９】
（添加剤）
（安定剤）
・ＨＡＬＳ：ビス（１，２，２，６，６−ペンタメチル−４−ピペリジル）セバケート。
・ＨＰ：エチレンビス（オキシエチレン）ビス［３−（５−ｔｅｒｔ−ブチル−４−ヒドロキシ−ｍ−トリル）プロピオネート］。【０１５０】
（開始剤）
・ＮＤ：ｔ−ブチルパーオキシネオデカノエート。
・ＰＩ：フェニルビス（２，４，６−トリメチルベンゾイル）−ホスフィンオキシド。
（レベリング剤）
・Ｌ７００１：ポリエーテル変性シリコーン（東レ・ダウコーニング株式会社製）。【０１５１】
＜ポリロタキサンモノマーの準備＞（Ｃ２−３）成分の製造（（Ｔ１５）の製造）
以下の方法に従い、ポリロタキサンモノマーＴ１５を準備した。【０１５２】
（重合性官能基導入側鎖を有するポリロタキサンモノマー（Ｔ１５））
製造例
（１）ＰＥＧ−ＣＯＯＨの調製；
軸分子形成用のポリマーとして、分子量１１，０００の直鎖状ポリエチレングリコール（ＰＥＧ）を用意した。【０１５３】
下記処方；
ＰＥＧ  １０ｇ、
ＴＥＭＰＯ  （２，２，６，６−テトラメチル−１−ピペリジニルオキシラジカル）１００ｍｇ
臭化ナトリウム  １ｇ
を準備し、各成分を水１００ｍＬに溶解させた。この溶液に、市販の次亜塩素酸ナトリウム水溶液（有効塩素濃度５％）５ｍＬを添加し、室温で１０分間撹拌した。その後、エタノールを最大５ｍＬまでの範囲で添加して反応を終了させた。そして、５０ｍＬの塩化メチレンを用いた抽出を行った後、塩化メチレンを留去し、２５０ｍＬのエタノールに溶解させてから、−４℃の温度で１２時間かけて再沈させ、ＰＥＧ−ＣＯＯＨを回収し、乾燥した。【０１５４】
（２）ポリロタキサンの調製；
上記で調製されたＰＥＧ−ＣＯＯＨ  ３ｇおよびα−シクロデキストリン（α−ＣＤ）１２ｇを、それぞれ、７０℃の温水５０ｍＬに溶解させ、得られた各溶液を混合し、よく振り混ぜた。次いで、この混合溶液を、４℃の温度で１２時間再沈させ、析出した包接錯体を凍結乾燥して回収した。その後、室温でジメチルホルムアミド（ＤＭＦ）５０ｍｌに、アダマンタンアミン０．１３ｇを溶解した後、上記の包接錯体を添加して速やかによく振り混ぜた。続いてＢＯＰ試薬（ベンゾトリアゾール−１−イル−オキシ−トリス（ジメチルアミノ）ホスホニウムヘキサフルオロホスフェート）０．３８ｇをＤＭＦに溶解した溶液をさらに添加して、よく振り混ぜた。さらにジイソプロピルエチルアミン０．１４ｍｌをＤＭＦに溶解させた溶液を添加してよく振り混ぜてスラリー状の試薬を得た。【０１５５】
上記で得られたスラリー状の試薬を４℃で１２時間静置した。その後、ＤＭＦ／メタノール混合溶媒（体積比１／１）５０ｍｌを添加、混合、遠心分離を行なって上澄みを捨てた。さらに、上記ＤＭＦ／メタノール混合溶液による洗浄を行った後、メタノールを用いて洗浄、遠心分離を行い、沈殿物を得た。得られた沈殿物を真空乾燥で乾燥させた後、５０ｍＬのＤＭＳＯに溶解させ、得られた透明な溶液を７００ｍＬの水中に滴下してポリロタキサンを析出させた。析出したポリロタキサンを遠心分離で回収し、真空乾燥させた。さらにＤＭＳＯに溶解、水中で析出、回収、乾燥を行い、精製ポリロタキサンを得た。このときのα−ＣＤの包接量は０．２５である。【０１５６】
（３）ポリロタキサンへの側鎖の導入；
上記で精製されたポリロタキサン５００ｍｇを１ｍｏｌ／ＬのＮａＯＨ水溶液５０ｍＬに溶解し、プロピレンオキシド３．８３ｇ（６６ｍｍｏｌ）を添加し、アルゴン雰囲気下、室温で１２時間撹拌した。次いで、１ｍｏｌ／ＬのＨＣｌ水溶液を用い、上記のポリロタキサン溶液を、ｐＨが７〜８となるように中和し、透析チューブにて透析した後、凍結乾燥し、ヒドロキシプロピル化ポリロタキサンを得た。得られたヒドロキシプロピル化ポリロタキサンは、１Ｈ−ＮＭＲおよびＧＰＣで同定し、所望の構造を有するヒドロキシプロピル化ポリロタキサンであることを確認した。【０１５７】
尚、ヒドロキシプロピル基による環状分子のＯＨ基への修飾度は０．５であり、ＧＰＣ測定により重量平均分子量Ｍｗ：１８０，０００であった。【０１５８】
得られたヒドロキシプロピル化ポリロタキサン５ｇを、ε−カプロラクトン１５．０ｇに８０℃で溶解させた混合液を調製した。この混合液を、乾燥窒素をブローさせながら１１０℃で１時間攪拌した後、２−エチルヘキサン酸錫（ＩＩ）の５０ｗｔ％キシレン溶液０．１６ｇを加え、１３０℃で６時間攪拌した。その後、キシレンを添加し、不揮発濃度が約３５質量％の側鎖を導入したポリカプロラクトン修飾ポリロタキサンキシレン溶液を得た。【０１５９】
（４）ＯＨ基導入側鎖修飾ポリロタキサンの調製；
上記で調製されたポリカプロラクトン修飾ポリロタキサンキシレン溶液をヘキサン中に滴下し、回収し、乾燥することにより、側鎖の末端としてＯＨ基を有する側鎖修飾ポリロタキサンを得た。
このＯＨ基導入側鎖修飾ポリロタキサンの物性は以下の通りであった。
側鎖の修飾度：０．５  （％で表示すると５０％となる）。
側鎖の分子量：平均で約４００。
ポリロタキサン重量平均分子量Ｍｗ（ＧＰＣ）：１８０，０００。【０１６０】
（５）アクリレート基導入側鎖修飾ポリロタキサンモノマー（Ｔ１５）の調製
上記製造例（４）で調製されたＯＨ基導入側鎖修飾ポリロタキサンを用いた。ＯＨ基導入側鎖修飾ポリロタキサン１０．０ｇをメチルエチルケトン５０ｍｌに溶解し、ジブチルヒドロキシトルエン（重合禁止剤）５ｍｇを添加した後、２−アクリロイルオキシエチルイソシアネート１．８５ｇを滴下した。触媒としてジラウリン酸ジブチルスズを１０ｍｇ添加し、７０℃で４時間攪拌し、ポリカプロラクトン末端にアクリレート基を導入したポリロタキサンのメチルエチルケトン溶液を得た。この溶液をヘキサン中に滴下し、析出した固体を回収し、乾燥することで、重合性基としてアクレート基が側鎖に導入されたポリロタキサンモノマー（Ｔ１５）を得た。【０１６１】
このアクリレート基導入側鎖修飾ポリロタキサンモノマー（Ｔ１５）を（Ｃ２−３）成分として使用した。物性は以下のとおりであった。
側鎖の分子量：平均で約４００。
ポリロタキサンモノマー重量平均分子量Ｍｗ（ＧＰＣ）：２００，０００。
アクリレート基  変性率：８１モル％。
残存するＯＨ基の割合：１９モル％。【０１６２】
＜ハードコート剤の準備＞
以下の方法に従い、ハードコート剤１を準備した。
ハードコート剤１の製造
γ−グリシドキシエチルトリメトキシシラン  １３．８６質量部、メチルトリエトキシシラン  １１．１６質量部、シリコーン系界面活性剤（東レ・ダウコーニング株式会社製Ｌ７００１）０．０５９質量部、エチレングリコールイソプロピルエーテル  ４．２質量部、アセチルアセトン  ２．９８質量部、ｔ−ブチルアルコール  ９．７７質量部を加え、３０分撹拌混合した。得られた溶液を撹拌しながら、０．０５Ｎ塩酸水溶液  ５．８４質量部を液温が５０℃を超えないように注意しながら加え、添加終了後、継続して１時間撹拌した。続いて、無機酸化物微粒子としてメタノール分散シリカゾル（日産化学株式会社製）４６．６９質量部を加え、３０分間撹拌した。その後、硬化触媒としてトリス(２，４−ペンタンジオナト)アルミニウム（ＩＩＩ）  ０．５４質量部を加え、撹拌混合した。次いで、エチレングリコールイソプロピルエーテル  １．４質量部、３−アミノプロピルトリメトキシシラン  ０．１４質量部を加え、室温で３時間撹拌混合した。得られた混合液をハードコート剤１とした。【０１６３】
実施例１
フォトクロミック硬化体の作製・評価
（Ａ）ＯＸＥ−３０  １質量部、（Ｃ１−１）Ａ−２００  ４．５質量部、Ａ−４００  １．８質量部、４Ｇ  ４０．５質量部、１４Ｇ  ０．５質量部、（Ｃ１−２）ＢＰＥ１００  ２６．１質量部、Ａ−ＢＰＥ−１０  ０．５質量部、（Ｃ２−１）ＴＭＰＴ  ９．３質量部、（その他単量体成分）αＭＳ  ７．２質量部、ＭＳＤ  １．８質量部、からなる重合性単量体の混合物に、（Ｂ）フォトクロミック化合物ＰＣ１  ０．０４質量部、重合開始剤としてＮＤ  １質量部を添加し、十分に混合してフォトクロミック硬化性組成物を製造した。表１に各配合割合をまとめた。【０１６４】
混合液である該フォトクロミック硬化性組成物をガラス板とエチレン−酢酸ビニル共重合体からなるガスケットで構成された鋳型の中に注入し、注型重合により上記単量体の実質的全量を重合した。重合は空気炉を用い、３０℃〜８５℃ まで１８時間かけ徐々に温度を上げていき、８５℃ で２時間保持した。重合終了後、硬化体を鋳型のガラス型から取り外し、フォトクロミック硬化体（ 厚さ２ｍｍ）を得た。得られたフォトクロミック硬化体のフォトクロミック特性及び保存安定性、耐久性の評価を行った。評価結果を表２に示した。【０１６５】
＜フォトクロミック硬化体へのハードコート層の塗布・硬化＞
上記方法で作製したフォトクロミック硬化体を５０℃の２０質量％水酸化ナトリウム水溶液に浸漬し、超音波洗浄器を用いて、５分間アルカリエッチングを行った。アルカリエッチング後、水道水、及び５０℃の蒸留水で順次洗浄し、残余のアルカリ分を取り除いた後、室温になるまで約１０分間放置した。このレンズ基材（フォトクロミック硬化体）に、前記方法で作製したハードコート剤１を２５℃で引き上げ速度１５ｃｍ／分の速さで、ディップコートした。この後、７０℃のオーブンにて１５分間予備硬化した後、１１０℃で３時間の硬化を行い、フォトクロミック硬化体の両面に、それぞれ２．１μｍの厚みでハードコート層が形成された光学物品（ハードコートレンズ）を得た。得られたハードコートレンズの煮沸密着評価を行い、結果を表２に示した。【０１６６】
参考例１、比較例１
表１に示した配合割合のフォトクロミック硬化性組成物を準備した以外、実施例１と同様な方法でフォトクロミック硬化体を作製し、フォトクロミック特性及び保存安定性、耐久性の評価を行った。また、得られたフォトクロミック硬化体を用いてハードコートレンズを作成し、実施例１と同様に煮沸密着性試験を実施した。結果を表２に示した。【０１６７】
【表１】
2019182085.tif 000021
【０１６８】
【表２】
2019182085.tif 000022
【０１６９】
実施例２
フォトクロミック積層体の作製・評価
（Ａ）ＯＸＥ−３０  １質量部、（Ｃ１−１）１４Ｇ  ４５質量部、（Ｃ１−２）Ａ−ＰＣ  １１質量部、（Ｃ２−１）ＴＭＰＴ  ４０質量部、（Ｃ２−３）Ｔ１５  ３質量部、（Ｃ３）ＴＳＬ８３７０  ６．５質量部、からなる重合性単量体の混合物に、（Ｂ）フォトクロミック化合物ＰＣ２  ０．２５質量部、ＰＣ３  １．４質量部、ＰＣ４  ０．８質量部、ＰＣ５  ０．１５質量部、ＰＣ６  ０．３質量部、安定剤としてＨＡＬＳ  ３質量部、ＨＰ  1質量部、重合開始剤としてＰＩ  ０．３質量部、レベリング剤としてＬ７００１  ０．１質量部を添加し、十分に混合してフォトクロミック硬化性組成物を製造した。表３に各配合割合をまとめた。【０１７０】
混合液である該フォトクロミック硬化性組成物を用い、積層法によりフォトクロミック積層体を得た。重合方法を以下に示す。【０１７１】
まず、光学基材として中心厚が２ｍｍで屈折率が１．６０のチオウレタン系プラスチックレンズを用意した。なお、このチオウレタン系プラスチックレンズは、事前に１０％水酸化ナトリウム水溶液を用いて、５０℃で５分間のアルカリエッチングを行い、その後十分に蒸留水で洗浄を実施した。【０１７２】
スピンコーター（１Ｈ−ＤＸ２、ＭＩＫＡＳＡ製）を用いて、上記のプラスチックレンズの表面に、湿気硬化型プライマー（製品名；ＴＲ−ＳＣ−Ｐ、（株）トクヤマ製）を回転数７０ｒｐｍで１５秒、続いて１０００ｒｐｍで１０秒コートした。その後、上記で得られたフォトクロミック組成物  約２ｇを、回転数６０ｒｐｍで４０秒、続いて６００ｒｐｍで１０〜２０秒かけて、フォトクロミックコーティング層の膜厚が４０μｍになるようにスピンコートした。【０１７３】
このようにコーティング剤が表面に塗布されているレンズを、窒素ガス雰囲気中で出力２００ｍＷ／ｃｍ２のメタルハライドランプを用いて、９０秒間光を照射し、塗膜を硬化させた。その後さらに１１０℃で１時間加熱して、フォトクロミック層を有するフォトクロミック積層体を作製した。得られたフォトクロミック積層体のフォトクロミック特性及び保存安定性、耐久性の評価を行った。評価結果を表４に示した。【０１７４】
また、得られたフォトクロミック積層体に対して実施例１と同様にハードコート層を積層し、ハードコートレンズを得た。得られたハードコートレンズを用いて、煮沸密着性試験を行った。結果を表４に示した。【０１７５】
参考例２、比較例２
表３に示した配合割合のフォトクロミック硬化性組成物を準備した以外、実施例２と同様な方法でフォトクロミック積層体を作製し、フォトクロミック特性及び保存安定性、耐久性の評価を行った。また、得られたフォトクロミック積層体を用いてハードコートレンズを作製し、実施例２と同様に煮沸密着性試験を実施した。結果を表４に示した。【０１７６】
【表３】
2019182085.tif 000023
【０１７７】
【表４】
2019182085.tif 000024
【０１７８】
実施例３
フォトクロミック積層体の作製・評価
（Ａ）ＯＸＥ−３０  １質量部、（Ｃ１−１）１４Ｇ  ２５質量部、（Ｃ１−２）Ａ−ＰＣ  １０質量部、ＫＴ５０  ３５質量部、（Ｃ２−１）ＴＭＰＴ  ２４質量部、（Ｃ２−４）Ｓ２１  ５質量部、（Ｃ３）ＴＳＬ８３７０  ６．５質量部、からなる重合性単量体の混合物に、（Ｂ）フォトクロミック化合物ＰＣ２  ０．２５質量部、ＰＣ３  １．４質量部、ＰＣ４  ０．８質量部、ＰＣ５  ０．１５質量部、ＰＣ６  ０．３質量部、安定剤としてＨＡＬＳ  ３質量部、ＨＰ  ３質量部、重合開始剤としてＰＩ  ０．２５質量部、レベリング剤としてＬ７００１  ０．１質量部を添加し、十分に混合してフォトクロミック硬化性組成物を製造した。表５に各配合割合をまとめた。【０１７９】
混合液である該フォトクロミック硬化性組成物を用い、実施例２と同様に積層法によりフォトクロミック積層体を得た。得られたフォトクロミック積層体のフォトクロミック特性及び保存安定性、耐久性の評価を行った。評価結果を表６に示した。【０１８０】
また、得られたフォトクロミック積層体に対して実施例１と同様にハードコート層を積層し、ハードコートレンズを得た。得られたハードコートレンズを用いて、煮沸密着性試験を行った。結果を表６に示した。【０１８１】
参考例３、比較例３
表５に示した配合割合のフォトクロミック硬化性組成物を準備した以外、実施例３と同様な方法でフォトクロミック積層体を作製し、フォトクロミック特性および保存安定性、耐久性の評価を行った。また、得られたフォトクロミック積層体を用いてハードコートレンズを作製し、実施例２と同様に煮沸密着性試験を実施した。結果を表６に示した。【０１８２】
【表５】
2019182085.tif 000025
【０１８３】
【表６】
2019182085.tif 000026
【０１８４】
実施例４
フォトクロミック硬化体の作製・評価
（Ａ）ＯＸＥ−３０  １質量部、（Ｃ１−１）Ａ−２００  ５質量部、４Ｇ  ３２質量部、（Ｃ１−２）ＫＴ５０  ５質量部、ＢＰＥ１００  ４９質量部、（Ｃ２−１）ＴＭＰＴ  ８質量部、（その他単量体成分）αＭＳ  ９質量部、ＭＳＤ  ２質量部、からなる重合性単量体の混合物に、（Ｂ）フォトクロミック化合物ＰＣ７  ０．０４質量部、重合開始剤としてＮＤ  １質量部を添加し、十分に混合してフォトクロミック硬化性組成物を製造した。表７に各配合割合をまとめた。【０１８５】
混合液である該フォトクロミック硬化性組成物を用い、実施例１と同様の方法でフォトクロミック硬化体（厚さ２ｍｍ）を得た。得られたフォトクロミック硬化体のフォトクロミック特性及び保存安定性、耐久性の評価を行った。評価結果を表８に示した。【０１８６】
また、得られたフォトクロミック硬化体に対して実施例１と同様にハードコート層を積層し、ハードコートレンズを得た。得られたハードコートレンズを用いて、煮沸密着性試験を行った。結果を表８に示した。【０１８７】
実施例５〜７、比較例４、参考例４〜７
表７に示した配合割合のフォトクロミック硬化性組成物を準備した以外、実施例４と同様な方法でフォトクロミック硬化体を作製し、フォトクロミック特性及び保存安定性、耐久性の評価を行った。また、得られたフォトクロミック積層体を用いてハードコートレンズを作製し、実施例４と同様に煮沸密着性試験を実施した。結果を表８に示した。【０１８８】
【表７】
2019182085.tif 000027
【０１８９】
【表８】
2019182085.tif 000028
【０１９０】
実施例８
フォトクロミック積層体の作製・評価
（Ａ）ＯＸＥ−３０  １質量部、（Ｃ１−１）１４Ｇ  ４６．５質量部、（Ｃ１−２）Ａ−ＰＣ  １１．５質量部、（Ｃ２−１）ＴＭＰＴ  ４１質量部、からなる重合性単量体の混合物に、（Ｂ）フォトクロミック化合物ＰＣ７  ０．５質量部、安定剤としてＨＡＬＳ  ３質量部、ＨＰ  １質量部、重合開始剤としてＰＩ  ０．３質量部、レベリング剤としてＬ７００１  ０．１質量部を添加し、十分に混合してフォトクロミック硬化性組成物を製造した。表９に各配合割合をまとめた。【０１９１】
混合液である該フォトクロミック硬化性組成物を用い、実施例２と同様に積層法によりフォトクロミック積層体を得た。得られたフォトクロミック積層体のフォトクロミック特性及び保存安定性、耐久性の評価を行った。評価結果を表１０に示した。【０１９２】
また、得られたフォトクロミック積層体に対して実施例１と同様にハードコート層を積層し、ハードコートレンズを得た。得られたハードコートレンズを用いて、煮沸密着性試験を行った。結果を表１０に示した。【０１９３】
実施例９〜１１、比較例５、参考例８〜１１
表９に示した配合割合のフォトクロミック硬化性組成物を準備した以外、実施例８と同様な方法でフォトクロミック積層体を作製し、フォトクロミック特性および保存安定性の評価を行った。また、得られたフォトクロミック積層体を用いてハードコートレンズを作製し、実施例２と同様に煮沸密着性試験を実施した。結果を表１０に示した。【０１９４】
【表９】
2019182085.tif 000029
【０１９５】
【表１０】
2019182085.tif 000030
【国際調査報告】
2019182085.tif 000033
2019182085.tif 000034
2019182085.tif 000035
2019182085.tif 000036